(57)【要約】【課題】研磨スラリーの研磨パッドへの浸透を抑制し、被研磨物を均一に研磨することを課題とする。【解決手段】本発明は、上面に研磨面を有する上層シートと、前記上層シートの下面側に積層された下層シートとを備え、前記上層シートの周端縁は前記下層シートの周端縁よりも外側へ突出するように構成され、前記下層シートの側面の全面において前記下層シートの材質が現れている研磨パッドである。【選択図】図１
2014113648.tif 000002
【特許請求の範囲】
【請求項１】
上面に研磨面を有する上層シートと、
前記上層シートの下面側に積層された下層シートとを備え、
前記上層シートの周端縁は前記下層シートの周端縁よりも外側へ突出するように構成され、
前記下層シートの側面の全面において前記下層シートの材質が現れている研磨パッド。
【請求項２】
前記上層シートの硬度は、前記下層シートの硬度よりも高い請求項１に記載の研磨パッド。
【請求項３】
前記上層シートの側面は、外方に向かって下傾斜している傾斜面を成すように構成されている請求項１または２に記載の研磨パッド。
【発明の詳細な説明】
【技術分野】
【０００１】
本発明は、半導体ウエハ等の被研磨物を研磨するために使用される研磨パッドに関する。
【背景技術】
【０００２】
半導体ウエハ、ＬＣＤ（液晶ディスプレイ）用のガラス基板等のように表面を高度に平坦化することが必要な被研磨物を研磨する場合、研磨パッドと被研磨物との間に砥粒を含む研磨スラリーを供給しながら研磨することが行われている。
かかる研磨に使用される研磨パッドとしては、通常、表面に研磨面を備えた円形シート状のものが用いられている。かかる研磨パッドは、研磨時には、研磨面が上面になるように研磨装置の回転可能な下定盤に固定される。一方、被研磨物は、研磨される面が下方を向くように回転可能な上定盤に固定される。そして、研磨パッドの上面（研磨面）に被研磨物を加圧的に接触させ、研磨スラリーを被研磨物と研磨パッドとの間に供給しながら、研磨パッド及び被研磨物を回転させることで被研磨物を研磨する。
【０００３】
かかる研磨パッドとしてはシートが積層された研磨パッドが知られている。
例えば、特許文献１および２には、上層シートの下面に、前記上層シートよりも柔らかく弾力性の高い下層シートが積層されている積層タイプの研磨パッドが記載されている。
かかる積層タイプの研磨パッドは、上層シートの硬度を比較的高くすることで、被研磨物の平坦性を高めると同時に、下層シートの硬度を比較的低くし且つ弾力性を高めることで、ウエハの反りやうねりに研磨パッドを追従させて、被研磨物を均一に研磨することを目的としている。
前記下層シートの材質としては、通常、比較的柔らかい発泡樹脂シートや、不織布に樹脂を含浸させたシート等を用いる。
しかし、このように比較的柔らかい材質である下層シートは、通常液体が浸透しやすい構造であるため、研磨時に、研磨スラリーが研磨パッドの周縁部などから下方に落ちてきた場合に、下層シートの側面等にも伝わり、かかる箇所から下層シートの内部に浸透するおそれがある。下層シートに研磨スラリーが浸透した場合には、下層シートの圧縮によって変形する量が大きくなり、研磨性能が低下する、という問題がある。
【０００４】
かかる下層シートへの研磨スラリーの浸透を抑制するために、特許文献１および２には、下層シートの側面を別の部材で被覆することが記載されている。
例えば、特許文献１には、下層シートよりも上層シートの面積を大きく形成し、前記上層シートの周縁部によって下層シートの側面を被覆することが記載されている。
また、特許文献２には、上層シートの周端縁を下層シートの周端縁よりも突出させるように上下層シートを積層し、下層シートと上層シートとの間に両面接着テープ層を設け、さらに、下層シートの下面にも両面接着テープ層を設け、上層シートの突出している周縁部の下面で、２つの両面接着テープ層を張り合わせることで、下層シートの側面に両面接着テープ層による防水層を設けることが記載されている。
【０００５】
しかしながら、下層シートの側面を別部材である上層シートや接着テープ層等で被覆した場合、下層シートの側面が下層シートの他の部分とくらべて硬度が高くなり、下層シートの圧縮変形性が、周縁部と中央部分とで均一ではなくなるおそれがある。よって、研磨パッドの中央部と周縁部における研磨性能が均一でなくなり、被研磨物を均一に平坦に研磨することができなくなるおそれがある。
【先行技術文献】
【特許文献】
【０００６】
【特許文献１】特開平１１−５８２２０号公報
【特許文献２】特開２００２−３６０９７号公報
【発明の概要】
【発明が解決しようとする課題】
【０００７】
そこで、本発明は、上記のような従来の問題を鑑みて、研磨スラリーの研磨パッドへの浸透を抑制し、被研磨物を均一に研磨することを課題とする。
【課題を解決するための手段】
【０００８】
本発明に係る研磨パッドは、
上面に研磨面を有する上層シートと、
前記上層シートの下面側に積層された下層シートとを備え、
前記上層シートの周端縁は前記下層シートの周端縁よりも外側へ突出するように構成され、
前記下層シートの側面の全面において前記下層シートの材質が現れているものである。
【０００９】
本発明の研磨パッドは、上面に研磨面を有する上層シートと、前記上層シートの下面側に積層された下層シートとを備え、前記上層シートの周端縁は前記下層シートの周端縁よりも外側へ突出するように構成されていることにより、研磨スラリーが上層シートの周端縁から流れ落ちた場合でも、下層シートの側面に伝わることなく落下するため、下層シートの側面から研磨スラリーが下層シート内部に浸透することが抑制される。また、前記下層シートの側面の全面において前記下層シートの材質が現れていることにより、下層シートの側面で上下方向の圧縮による変形を、下層シートの材質とは異なる他の部材が存在すること等によって抑制されることがない。従って、下層シートの圧縮変形性が不均一になることを抑制でき、研磨パッドの研磨性能を均一にすることができる。
【００１０】
尚、本発明において「下層シートの材質が現れている」とは、下層シートの材質と異なる材質の部材によって下層シートが覆われることがない状態をいう。
【００１１】
本発明において、前記上層シートの硬度は、前記下層シートの硬度よりも高くてもよい。
【００１２】
上層シートの硬度が下層シートの硬度よりも高い場合には、上層シートがより被研磨物を平坦に研磨することができると同時に、下層シートが被研磨物の反りやうねりに追従しやすいため、研磨パッドの研磨性能を均一にすることができる。
【００１３】
尚、本発明における硬度とは、例えば、ＪＩＳＫ６３０１、ＪＩＳＫ６４０１、ＪＩＳＫ６２５３、ＪＩＳＫ７２１５、ＡＳＴＭ  Ｄ２２４０、ＩＳＯ７６１９、ＩＳＯ８６８  及びＳＲＩＳ０１０１に記載の方法及ビッカース硬度測定法の中から、上層シートおよび下層シートの材質に合わせた測定方法で測定される硬度をいう。
【００１４】
本発明において、前記上層シートの側面は、外方に向かって下傾斜している傾斜面を成すように構成されていてもよい。
【００１５】
前記上層シートの側面が外方に向かって下傾斜している傾斜面を成すように構成されている場合には、研磨スラリーが上層シートの周端縁から流れ落ちた場合に、外側に向かって落下しやすくなり、より、下層シートの側面に研磨スラリーが伝わりにくくなる。よって、下層シートの側面から研磨スラリーが下層シート内部に浸透することがより抑制される。
【発明の効果】
【００１６】
本発明によれば、研磨スラリーの研磨パッドへの浸透を抑制し、被研磨物を均一に研磨することができる。
【図面の簡単な説明】
【００１７】
【図１】（ａ）第１実施形態の研磨パッドの使用状態を示す概略断面図、（ｂ）第１実施形態の研磨パッドの上面図。
【図２】第１実施形態の研磨パッドの使用状態を示す概略断面図。
【図３】第２実施形態の研磨パッドの使用状態を示す概略断面図。
【図４】比較例の研磨パッドを示す断面図。
【図５】研磨パッドの変形量の相違を示すグラフ。
【発明を実施するための形態】
【００１８】
以下に、本発明にかかる研磨パッドについて、図面を示しつつ説明する。
(第１実施形態)
第１実施形態の研磨パッドは、図１（ａ）（ｂ）に示すように、上面に研磨面１ａを有する上層シート１と、前記上層シート１の下面側に積層された下層シート２とを備え、前記上層シート１の周端縁は前記下層シート２の周端縁より外側へ突出するように構成されており、前記下層シート２の側面２ａの全面において、前記下層シート２の材質が現れている研磨パッド１０である。
【００１９】
前記上層シート１は、図１（ｂ）に示すような上面視円形のシート部材である。上層シート１の表面は被研磨物１１を研磨可能な研磨面１ａであり、研磨時には前記研磨面１ａが上面になるように研磨パッド１０は研磨装置の定盤等に配置される。
上層シート１の材質としては、通常研磨パッドにおける研磨部材として使用される公知の材質であれば制限なく使用できるが、例えば、ポリウレタン樹脂、アクリル樹脂、ポリカーボネート、ポリアミド、ポリエステル等からなる群から選択される１種または２種以上等が挙げられる。
これらの樹脂を、例えば、公知の注型法、押し出し成形法等によってシート状に成形することで上層シートとして形成することができる。
前記樹脂の中の熱可塑性樹脂を用いて、注型法、押し出し成形法によって成形されてもよく、あるいは、前記樹脂の中の熱硬化性樹脂を用いて、加熱硬化させることで成形されてもよい。
本実施形態の上層シートとしては、熱硬化性樹脂を加熱硬化させた成形体であることが好ましく、特に、発泡ポリウレタン樹脂の成形シートであることが、被研磨物の平坦性を高めることができるため好ましい。
【００２０】
前記下層シート２は、前記上層シート１の下面側に積層されるシートであって、前記上層シート１よりも径が小さい上面視円形状のシートである。
上層シート１と下層シート２とは、上層シート１の周端縁が下層シート２の周端縁より径方向外側に突出した突出部５が形成されるように積層されている。
前記突出部５は、例えば、下層シート２の周端縁から上層シートの周端縁までの水平方向の長さＸが５ｍｍ〜３５ｍｍ程度になるように形成されていることが好ましい。かかる程度の突出部５のサイズに形成することで、より確実に研磨スラリーが下層シートに付着することを抑制できる。
【００２１】
前記下層シート２は、前記上層シート１の下面に接着層３を介して接着されていてもよい。
接着層３は、接着剤を塗布することで形成されていてもよく、あるいは前記接着剤が両面に塗布されている両面テープ等のように両面に接着性を備えるシートを配置することで形成されていてもよい。
また、接着層３は、図１（ａ）に示すように、上層シート１の下面全面に形成されていてもよい。この場合、前記突出部５の下面においても接着層３が形成される。
あるいは、上層シート１と下層シート２との間にのみ接着層３が形成されていてもよい。
接着層３が上層シート１の下面全面に形成されている場合には、接着層を容易に形成できるという利点がある。
一方、上層シート１と下層シート２との間にのみ接着層３が形成されている場合には、接着層の材料コストが低減できるという利点がある。
【００２２】
前記下層シート２の材質としては、通常研磨パッドの下層シートとして使用される公知の材質であれば制限なく使用できるが、ポリウレタン樹脂、アクリル樹脂、ポリカーボネート、ポリアミド、ポリエステル等からなる群から選択される１種または２種以上の樹脂、不織布等が挙げられる。
前記下層シート２は、研磨時に被研磨物１１表面のうねりに追従して研磨パッドを変形させて被研磨物１１の表面を均一且つ平坦に研磨する役割を果たすものである。そのため、上層シート１よりも弾力性があり且つ柔軟性のある部材であることが好ましい。
かかる下層シート２としては、例えば、ポリエステル製等の不織布にポリウレタン樹脂を含浸させてシート状に成形したもの等が被研磨物のうねりなどへの追従性が良好であるため好ましい。
前記下層シート２は、同一の材質から形成されることが好ましい。すなわち、下層シート２全体が同一の材質からなる部材から形成されている場合には、下層シート２に全体の圧縮変形性が均一であるため特に、好ましい。
尚、本実施形態において、同一の材質から形成される、とは、シートとして同一の材質であるものから形成されることを意味する。例えば、不織布にポリウレタン樹脂を含浸させたシート等のように複数材料から構成されるシートであっても、シートとしてはポリウレタン含浸不織布という同一材質のシートである。
【００２３】
本実施形態の研磨パッド１０は、前記下層シート２の側面２ａの全面において前記下層シート２の材質が現れている。
すなわち、下層シート２の側面２ａの全面に亘って下層シートの材質と異なる材質の部材が配置されておらず、下層シート２の材質であるポリウレタン含浸不織布シートが側面２ａに露出していることにより、下層シート２の側面２ａにおいて、上下方向に力が加わった場合、すなわち下層シート２が圧縮される場合でも、下層シート２の材質と異なる部材によって変形が抑制されることがない。従って、下層シート２の側面２ａ付近と他の部分との間で、下層シート２の変形性が相違することがなく、下層シート２全体が均一な変形性を有し、研磨パッド１０の研磨特性が均一になる。
尚、下層シートの材質とは異なる材質の部材とは、例えば、下層シートの側面に配置された場合に下層シートの変形性に影響を与えるような、例えば、接着剤層や、防水性シート層等の部材をいう。
【００２４】
前記上層シートの硬度は、前記下層シートの硬度よりも高いことが好ましい。上層シートとして下層シートよりも硬いシートを用いることで、より被研磨物を平坦に研磨することができる。また、下層シートが比較的柔らかいシートであることによって、被研磨物の反りやうねりに追従しやすいため、研磨パッドの研磨性能を均一にすることができる。
【００２５】
尚、本実施形態において、上層シート及び下層シートの硬度とは、例えば、ＪＩＳＫ６３０１、ＪＩＳＫ６４０１、ＪＩＳＫ６２５３、ＪＩＳＫ７２１５、ＡＳＴＭ  Ｄ２２４０、ＩＳＯ７６１９、ＩＳＯ８６８及びＳＲＩＳ０１０１に記載の方法及ビッカース硬度測定法の中から、上層シートおよび下層シートの材質に合わせた測定方法で測定される硬度をいう。
上層シート及び下層シートの硬度が異なる測定方法で測定される硬度である場合には、異なる測定方法で測定される硬度の公知の換算方法で換算することで、硬度の高さを比較することができる。
【００２６】
本実施形態の研磨パッド１０は、図１（ａ）に示すように、下層シート２の下面に、第二接着層４が配置されていてもよい。
第二接着層４は、接着剤を塗布することで形成されていてもよく、あるいは前記接着剤が両面に塗布されている両面テープ等のように両面に接着性を備えるシートを積層することで形成されていてもよい。
第二接着層４は、研磨パッド１０を使用する際に、研磨装置の下定盤１２に研磨パッド１０を固定可能な接着層である。
【００２７】
本実施形態の研磨パッド１０を使用する場合には、図１（ａ）に示すように、前記第二接着層４を介して研磨装置の下定盤１２の上に、前記上層シート１が上側になるように研磨パッド１０を配置する。
一方、シリコンウエハ等の被研磨物１１を、研磨パッド１０の上方に配置される上定盤１３の下面に固定する。上定盤１３及び下定盤１２は、中心部に回転軸１３ａ，１２ａが接続され、駆動装置（図示せず）によって、図１（ａ）に示す方向Ａ、Ｂに回転可能である。
そして、上定盤１３を回転させながら、研磨パッド１０の表面に被研磨物１１を擦り付けると同時に、研磨スラリーＳを研磨パッド１０表面と被研磨物１１との間に供給しながら、研磨パッド１０も回転させつつ、被研磨物１１を研磨する。
この時、図２に示すように研磨スラリーＳが、上層シート１の周端縁から、下方に流れ落ちる場合があるが、研磨パッド１０には、上層シート１の周端縁が下層シート２の周端縁から突出している突出部５が形成されているため、研磨スラリーＳは突出部５から下方に落下し、下層シート２の側面に接触することがない。
従って、下層シート２の側面から研磨スラリーが内部に浸透し下層シート２の圧縮変形性が変わることを抑制できる。
【００２８】
また、被研磨物１１は研磨パッド１０に押し付けられた状態になるため、研磨パッド１０には上方から下方に向かって圧力が加わる。研磨パッド１０の上層シート１は、比較的硬度が高い材質であるため平坦性を維持する一方、下層シート２は、上層シート１に比べてやわらかい材質であるため、被研磨物１１の反りやうねりに追従して変形することができる。
被研磨物１１は、研磨パッド１０上を移動しながら研磨されるが、図２に示すように、被研磨物１１が研磨パッド１０の周縁部に移動した場合には、研磨パッド１０の周縁部において上方から下方に向かって圧力が加わり、被研磨物１１に反りやうねりがある場合には該当箇所の下層シート２が変形する。本実施形態の下層シート２の側面の全面には、下層シート２の上下方向の圧縮による変形を抑制するような下層シートとは異なる材質の部材が配置されていないため、下層シート２の側部及び中央部では圧縮変形性が均一である。よって、研磨パッド１０の周縁部においても、下層シート２を、被研磨物１１の反りやうねりなどに追従させて均一に変形させることができる。
【００２９】
以上のように、本実施形態の研磨パッド１０は、下層シート２の周端縁が上層シート１の周端縁よりも外側へ突出している突出部５を備え、且つ、下層シートの側周面に下層シートの材質とは異なる材質の部材が配置されていないことにより、研磨スラリーの浸透を抑制しつつ下層シートの変形性を均一に保つことができる。
【００３０】
(第２実施形態)
図３に第２実施形態の研磨パッド１０を示す。
第２実施形態の研磨パッドの前記上層シートの側面は、外方に向かって下傾斜させた傾斜面を成すように構成されている。
すなわち、第２実施形態の研磨パッド１０は、上面よりも下面の径が大きく形成された上層シート１を備えており、前記上層シート１の側面１ｂは外方に向かって下傾斜している傾斜面として形成されている。
前記傾斜面の角度は、例えば、図３に示すように、上層シート１の上面が位置する線と傾斜面の表面が位置する線とが交差する角度αが９０°以上１８０°未満であることが好ましい。
また、前記上層シート１の下面の周端縁の先端部においては、上層シート１の下面の位置する線と前記傾斜面が位置する線とが成す角度βが９０°未満の鋭角である。
前記上層シート１の下面側には、接着層３を介して、下層シート２が積層されている。その他の構成は前記第１実施形態と同様であるため、説明を省略する。尚、第１実施形態と共通する部分には共通する符号を付す。
【００３１】
かかる研磨パッド１０を用いて研磨を行う場合にも、図３に示すように研磨スラリーＳが上層シート１の周端縁から、下方に流れ落ちる場合があるが、上層シート１の側面の傾斜面が外側に向かって下傾斜されていることでスラリーＳがより外側方向へ向かって落下しやすい。従って、落下する研磨スラリーＳがより下層シート２の側面に接触しにくい。
【００３２】
また、第２実施形態の研磨パッド１０は、例えば、使用するに伴い研磨パッド１０の前記突出部５が下方に下がってきた場合には、上層シート１の側面が傾斜面になっていることにより、より、研磨スラリーＳが上層シート１の裏面側（突出部５の下面側）に伝わりにくくなる。
【００３３】
尚、第２実施形態の研磨パッドとして、図３において、上層シート１の下面の全面に接着層３が形成されている、すなわち、突出部５の下面においても接着層３が配置されている研磨パッド１０を示したが、接着層３は上層シート１と下層シート２との間にのみ形成されていてもよい。
この場合には、上層シート１の周縁部の下面には接着層が存在しないため、上層シートの周端縁の先端部によってスラリーの切れが良好になり、下層シート２の側面にスラリーをより接触させにくくできるという利点がある。
【００３４】
尚、本実施形態にかかる研磨パッドは以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【実施例】
【００３５】
以下、本発明の実施例について説明するが、本発明はこれらに限定されるものではない。実施例及び比較例の研磨パッドとして以下のものを準備した。
《材料》
下層シート：樹脂成形シート、厚み１．３ｍｍ、直径７８７ｍｍ、円形、商品名ＩＣ１０００  ニッタ・ハース社製
上層シート：樹脂含浸不織布シート、厚み２．０ｍｍ、直径７６２ｍｍ、円形、商品名ＳＵＢＡ４００  ニッタ・ハース社製
接着層：樹脂製両面テープ（厚み０．１１５ｍｍ、商品名Ｐ６、東洋インキ社製）
【００３６】
《実施例》
前記上層シートの研磨面と反対側の面の全面に、接着層を貼り付け、該接着層を介して下層シートと中心が重なるように積層した。
さらに下層シートの下面に前記接着層を全面に貼り付けて、研磨パッドを作製した。
尚、上層シートの周縁が、下層シートの周縁よりも突出する突出部の長さは１０ｍｍであった。
【００３７】
《比較例１》
前記実施例の研磨パッドと同様に、上層シートと下層シートとを接着層を介して積層し、さらに下層シートの下面に前記接着層と同様の材質の接着層を貼り付け、さらに下層シートの側周面を該接着層で被覆して、上層シートの突出部の下面に配置された接着層と積層することで、図４に示すような、下層シートの側面が接着層で被覆された研磨パッドを比較例１として作製した。
【００３８】
（変形量の測定）
前記実施例及び比較例１の研磨パッドの変形量を測定した。
各研磨パッドの中心部（中心点付近）、およびエッジ部（研磨パッドの下層シートの周縁部の上部にあたる位置）の変形量を、電磁力式微小試験機（ＭＭＴ-101ＮＭ-10、島津製作所社製）で測定した。
尚、測定条件は以下のとおりである。
結果を図５に示す。
【００３９】
《測定条件》
測定端子：φ１１．２ｍｍ
測定時間：１０ｍｉｎ
繰り返し回数：６００
データ取得サイクル：２０秒毎
荷重サイクル：１Ｈｚ（１秒間に１周期）
最大荷重：３００ｇ／ｃｍ2
最小荷重：１０ｇ／ｃｍ2
【００４０】
図５の結果から、実施例の研磨パッドのエッジ部は、比較例１の研磨パッドのエッジ部に比べて研磨パッドの中心部と変形量が近いことがわかる。
【００４１】
（エッジ部の研磨レートの変動）
前記実施例及び後述する比較例２の研磨パッドを使用して、シリコンウエハを研磨した場合の、研磨パッドのエッジ部における研磨レートの変動を測定した。
研磨レートの変動は、実施例および比較例２の研磨パッドを用いて、以下の研磨条件で研磨をした場合の、各エッジ部における研磨レートの変化を表１に示した。
尚、研磨レートの変化は、以下の方法で測定される。
単位時間（表１に記載の各時間）研磨した後のシリコンウエハの中心部および周辺部(周端部から１ｍｍ内側の位置)の厚み（ＲＲ）を測定する。ここでいう厚み（ＲＲ）は、シリコンウエハの研磨していない面（裏面）から、被研磨面までの厚みである。
周辺部の厚み(周縁ＲＲ)と中心部の厚み（中心ＲＲ）とを、以下の式にあてはめ、研磨レートの変化を％で示す。
研磨レートの変化（％）＝（周辺ＲＲ−中心ＲＲ）／中心ＲＲ＊１００
尚、表中の改善率は、各使用時間における比較例２の研磨レートの変化から実施例の研磨レートの変化を引いて、６０で割った場合の数値を％で示した。６０とは比較例２の４０時間研磨時の研磨レート変化である。
【００４２】
《比較例２》
前記実施例の上層シートと下層シートとを同じ径の円形シートとして突出部を形成しなかった以外は前記実施例と同様の比較例２の研磨パッドを作製した。
【００４３】
《研磨条件》
研磨装置：Ｆ−ＲＥＸ３００（荏原製作所社製）
研磨パッド：ＩＣ１０００／ＳＵＢＡ４００（ニッタ・ハース社製）
定盤速度：定盤６０ｒｐｍ／ヘッド６１ｒｐｍ
研磨荷重面圧：４ｐｓｉ
研磨スラリーの流量：２００ｍｌ／ｍｉｎ
被研磨物：シリコンウエハ（直径３００ｍｍ）
【００４４】
【表１】
2014113648.tif 000003
【００４５】
表１から明らかなように、実施例の研磨パッドでは長時間研磨を行っても、エッジ部における研磨レートの低下が抑制されている。
これは、比較例２の研磨パッドでは、下層シートに研磨スラリーが浸透して下層シートの圧縮時の変形性が変化して、研磨レートが低下したためと考えられる。
実施例の研磨パッドでは、下層シートへの研磨スラリーの浸透もなく、且つ、エッジ部において圧縮時の変形性に影響を与えることもなく、長時間研磨しても均一に研磨パッドのエッジ部で研磨レートを維持することができた。
【符号の説明】
【００４６】
１：上層シート、２：下層シート、３：接着層、４：第二接着層、５:突出部、１０：研磨パッド、Ｓ：研磨スラリー。
【図１】
2014113648.tif 000004
【図２】
2014113648.tif 000005
【図３】
2014113648.tif 000006
【図４】
2014113648.tif 000007
【図５】
2014113648.tif 000008